【手続補正書】
【提出日】平成15年7月30日(2003.7.30)
【手続補正１】
【補正対象書類名】明細書
【補正対象項目名】特許請求の範囲
【補正方法】変更
【補正の内容】
【特許請求の範囲】
【請求項１】
過剰の有機ジ−またはポリイソシアネートを、２以上の呼称官能価を有するポリオキシアルキレンポリエーテルポリオールを１種以上含むポリオール成分と反応させることにより製造された、粘度安定性のイソシアネート末端プレポリマーであって、上記の１種以上のポリオキシアルキレンポリエーテルポリオールの少なくとも１種が二重金属シアン化物錯体触媒の存在下で適当な官能価の開始剤分子をオキシアルキル化することにより製造されたもので、二重金属シアン化物錯体触媒または二重金属シアン化物錯体触媒残渣を含むものであり、
該プレポリマーが１０〜１０００ｐｐｍの二重金属シアン化物錯体触媒または二重金属シアン化物錯体触媒残渣を含有することを特徴とする、上記のプレポリマー。
【請求項２】
１種以上の二重金属シアン化物錯体触媒の存在下で１種以上の多価開始剤を１種以上のアルキレンオキシドでオキシアルキル化することにより製造された、１．５〜８の呼称計算官能価を有する貯蔵安定性のポリオキシアルキレンポリオール成分であって、上記のポリオキシアルキレンポリオール成分が１０〜１０００ｐｐｍの二重金属シアン化物錯体触媒および／または二重金属シアン化物錯体触媒残渣、ならびに安定化有効量の１種以上の酸化防止剤を含有し、
該ポリオール成分が二重金属シアン化物錯体触媒および／または二重金属シアン化物錯体触媒残渣を実質的に含まないがその他の点では同様のポリオール成分と比べて向上した貯蔵安定性を示すことを特徴とする、上記のポリオキシアルキレンポリオール成分。
【請求項３】
二重金属シアン化物錯体触媒を用いて製造されたポリオキシアルキレンポリオールの貯蔵安定性を向上させる方法であって、
ａ）二重金属シアン化物錯体触媒および／または二重金属シアン化物錯体触媒残渣の量を、該ポリオールの重量に基づき１０〜２５０ｐｐｍに調節し、
ｂ）該ポリオールに安定化有効量の酸化防止剤を１種以上添加する、
ことを含んでなり、二重金属シアン化物錯体触媒および／または二重金属シアン化物錯体触媒残渣と酸化防止剤の両方を含む該ポリオールの貯蔵安定性が、二重金属シアン化物錯体触媒および／または二重金属シアン化物錯体触媒残渣を含まないがその他の点では同様のポリオールよりも優れていることを特徴とする上記の方法。
【請求項４】
ポリオキシアルキレンポリオールの重量に基づき１０〜１０００ｐｐｍの１種以上の二重金属シアン化物錯体またはその残渣を含み、該二重金属シアン化物錯体またはその残渣を実質的に含まないがその他の点では同様のポリオールよりも優れた貯蔵安定性を示すことを特徴とする、貯蔵安定性ポリオキシアルキレンポリオール。
【請求項５】
イソシアネート指数７０〜１３０のジ−またはポリイソシアネートを請求項２に記載のポリオキシアルキレンポリオール成分と反応させることにより製造されるポリウレタンポリマー。
【請求項６】
イソシアネート反応性成分を指数９０〜１１０の請求項１に記載のイソシアネート末端プレポリマーと反応させることにより製造されるポリウレタンポリマー。
【請求項７】
１〜３重量％の遊離ＮＣＯ基を含む請求項１に記載のイソシアネート末端プレポリマーを大気湿分の存在下で硬化させることにより製造される湿分硬化一成分ポリウレタンエラストマー。
【請求項８】
指数７０〜１３０のジ−またはポリイソシアネートと請求項４に記載のポリオキシアルキレンポリオールとの反応生成物からなるポリウレタンポリマー。
【手続補正２】
【補正対象書類名】明細書
【補正対象項目名】０００１
【補正方法】変更
【補正の内容】
【０００１】
【発明の属する技術分野】
本発明は、粘度安定性イソシアネート末端プレポリマー、ならびに該プレポリマー製造用の、貯蔵安定性の向上したポリオキシアルキレンポリオールに関するものである。より詳細には、本発明は、安定化量の二重（複）金属シアン化物錯体またはその残渣を含むポリオールよりなるポリオキシアルキレンポリエーテルポリオール成分から製造された粘度安定性イソシアネート末端プレポリマーに関するものである。


【手続補正３】
【補正対象書類名】明細書
【補正対象項目名】０００２
【補正方法】変更
【補正の内容】
【０００２】
【従来の技術】
ポリウレタン製品を製造するのに有用なポリエーテルポリオールは、一般に、プロピレンオキシドから誘導されたオキシプロピレン部分を高い比率で含有し、通常はプロピレングリコール、グリセリン、トリメチロールプロパン、スクロースなどの適当な官能価の開始剤分子を塩基触媒でオキシアルキル化することによって製造される。このようなポリオールの製造に用いられるプロピレンオキシドは、Block And Graft Polymerization，Ceresa編，John Wiley and Sons，New York，pp．１７−２１に詳述されるような反応条件下でアリルアルコールへの競争転位反応に付される。この転位反応により生成された１官能性のアリルアルコール種が、プロピレンオキシドについて所望の開始剤分子およびそのオキシアルキル化オリゴマーと競争し、所望のジ−、トリ−またはより高い官能性の開始剤誘導ポリオキシアルキレンポリオールに加えてポリオキシアルキレンモノオールを存在させる結果となる。反応が進行するにつれてアリルアルコール種が生成され続けるので、モノオールのモル百分率が上昇し続け、実際問題として、約２０００Ｄａ以上のポリオール当量を達成することは困難になる。これらの当量でさえ、モノオールのモル百分率は５０モル％ほどに達し、そして理論的官能価はポリオキシプロピレンジオールの場合の２の呼称官能価から１．５に近い平均官能価へと低下する。１官能性はポリオール生成物の不飽和含量の測定により、またはＧＰＣ分析により決定しうる。各モノオールはある程度のエチレン性不飽和を含むので、一般に不飽和の滴定がモノオール含量を示すものとして認められている。


【手続補正４】
【補正対象書類名】明細書
【補正対象項目名】０００３
【補正方法】変更
【補正の内容】
【０００３】
塩基触媒オキシプロピル化に伴う難点にもかかわらず、水酸化ナトリウムまたはカリウム、あまり多くはないが、対応する低級アルコキシドといった触媒が商業的に用いられてきた。現在、塩基触媒を用いて製造されたポリオールが市販されているウレタン用ポリエーテルポリオールの大部分を占めている。上記した問題に加えて、塩基性触媒残渣をポリオール生成物から取り除く必要がある。これに関して、ケイ酸マグネシウムのごとき固体吸着剤の使用だけでなく、酸による中和も同様に用いられてきた。しかし、ポリウレタン反応の性質は一般に触媒残渣に対して非常に敏感であり、吸着剤を用いて精製したポリオールに代えて中和ポリオールを使用してもその逆もポリマー系の破損を引き起こした事例が数多く報告されている。


【手続補正５】
【補正対象書類名】明細書
【補正対象項目名】０００４
【補正方法】変更
【補正の内容】
【０００４】
１９６０年代から７０年代の初めにかけて、二重金属シアン化物錯体に基づく新しい種類のオキシアルキル化触媒、例えば亜鉛ヘキサシアノコバルテートの非化学量論的グライム（glyme）錯体、が開発された。これらの触媒は塩基触媒を用いて製造されたポリオールよりも不飽和度がかなり低い高分子量のポリオキシプロピレンポリオールの製造を可能とすることが見いだされた。例えば、二重金属シアン化物錯体により触媒されるオキシアルキル化の採用により０．０１５〜０．０２０ｍｅｑ／ｇ（ポリオール）の範囲の不飽和度が達成されたことを記述している“Hexacyanometalate Salt Complexes As Catalysts For Epoxide Polymerizations（エポキシド重合用の触媒としてのヘキサシアノメタレート塩錯体）”，R．J．Heroldら，Advances In Chemistry Series，No．128，1973，American Chemical Society；およびHerold，米国特許第３，８２９，５０５号を参照されたい。これらの文献はさらに、製造直後のポリエーテルトリオール（２４０ｐｐｍの触媒残渣を含む）からのポリウレタンフォームの製造を記述している。


【手続補正６】
【補正対象書類名】明細書
【補正対象項目名】０００５
【補正方法】変更
【補正の内容】
【０００５】
製造直後に使用するときには、このような大量の二重金属シアン化物触媒残渣がポリエーテルポリオール中に存在してもフォームの性質に影響を及ぼさないが、時間の経過に伴って揮発性成分が生成されるため、こうした生成物の貯蔵安定性は疑問視されてきた。ポリウレタン用のポリエーテルポリオールはしばしば長期間にわたって貯蔵されることから、貯蔵安定性は重大な商業上の問題を提起する。例えば、J．L．Schuchardtら，“Preparationof High Molecular Weight Polyols Using Double Metal Cyanide Catalysts（二重金属シアン化物触媒を用いる高分子量ポリオールの製造）”，第３２回ポリウレタンテクニカルマーケティング大会，１９８９年１０月１−４日；およびHeroldら，米国特許第４，３５５，１８８号を参照されたい。さらに、二重金属シアン化物触媒残渣の存在は、おそらくアロファネートの生成のために、貯蔵中のイソシアネートプレポリマーの粘度を増加させると記述されている。例えば、Schuchardt，前掲文献およびHerold，前掲 '１８８特許を参照されたい。その結果、二重金属シアン化物触媒から製造されたポリオキシアルキレンポリエーテルポリオールから該触媒を取り除くための方法が数多く工夫された。例えば、米国特許第３，４２７，２５６号には、強塩基による不活性化とその後の再沈殿、または水もしくは水性アンモニアによる生成物の処理および遠心分離が記載されている。しかし、遠心分離および濾過工程は生成物のコストを相当に増加させるものである。


【手続補正７】
【補正対象書類名】明細書
【補正対象項目名】０００６
【補正方法】変更
【補正の内容】
【０００６】
Hinneyら，米国特許第５，２４８，８３３号は、粗製ポリオールをＣ1-6 脂肪族アルコールおよびエチレンジアミン四酢酸（ＥＤＴＡ）のようなキレート剤と一緒に合わせて不溶性錯体を形成させ、次いでこの錯体を濾過により除去することからなる二重金属シアン化物錯体触媒の除去方法を記述している。また、粗製ポリオールをアルカリ金属またはアルカリ金属水酸化物とともに加熱して二重金属シアン化物錯体残渣を除去することが米国特許第４，３５５，１８８号および同第４，７２１，８１８号に記述されている。このような化学的処理法は一般に触媒錯体を破壊または「変性」させるものである。米国特許第５，０１０，０４７号には、ヘキサンやトルエンのような無極性溶媒を大量に用いて粗製ポリオールを希釈し、続いて濾過により触媒を除去することが記載されている。米国特許第４，９８７，２７１号には、粗製ポリオールをｐＨ緩衝剤溶液とともに加熱し、場合によりキレート剤を加え、吸着剤またはイオン交換樹脂を添加し、その後濾過することが記載されている。こうした方法はどれも時間がかかり、相当量の、しばしば高価な、試薬、吸着剤またはイオン交換樹脂を使用するものであり、一般的に労力を要するものである。


【手続補正８】
【補正対象書類名】明細書
【補正対象項目名】０００７
【補正方法】変更
【補正の内容】
【０００７】
【発明が解決しようとする課題】
今回、予期せざることに、二重金属シアン化物錯体は、５０〜２５０ｐｐｍまたはそれ以上の量で存在するとき、ポリオキシアルキレンポリエーテルポリオールを安定化させるのに役立ち、通常の酸化防止剤とともに使用するときには１０〜２５０ｐｐｍまたはそれ以上の範囲で同様にふるまうことが見いだされた。これらの知見は統計的に有効であって再現性があると考えられ、そして二重金属シアン化物錯体触媒を用いて製造されるポリエーテルポリオールならびにそれから製造されるポリウレタン製品の顕著なコスト削減を実現させるものである。さらに驚くべきことに、このようなポリオールから製造されたイソシアネート末端プレポリマーの粘度増加は、従来技術の教示とは反対に、二重金属シアン化物錯体が存在しないときよりも遅く起こることが見いだされた。
従って、本発明の目的は、粘度安定性イソシアネート末端プレポリマー、該プレポリマー製造用の、貯蔵安定性の向上したポリオキシアルキレンポリオール、および適当な官能価の開始剤を二重金属シアン化物錯体触媒を用いてオキシアルキル化することにより製造されたポリオキシアルキレンポリオールの貯蔵安定性を高める方法を提供することである。


【手続補正９】
【補正対象書類名】明細書
【補正対象項目名】０００９
【補正方法】変更
【補正の内容】
【０００９】
【発明の実施の形態】
二重金属シアン化物錯体触媒による上記の低分子量開始剤の直接オキシアルキル化は一般的に効率が悪く、加えて、長い誘導期を必要とする。こうした理由のために、開始剤を通常の塩基触媒で１００〜約７００の当量へとオキシアルキル化することにより製造された、開始剤のオリゴマーオキシアルキル化生成物を用いることが一般に望ましい。通常の塩基性触媒残渣は二重金属シアン化物錯体触媒を失活させることがあるので、オリゴマー開始剤中の残留触媒を除去または中和することが好適である。


【手続補正１０】
【補正対象書類名】明細書
【補正対象項目名】００１２
【補正方法】変更
【補正の内容】
【００１２】
触媒製造用の適当な錯化剤には、米国特許第５，１５８，９２２号（参考としてここに組み入れる）に記載されるような、水混和性の、ヘテロ原子含有有機配位子が含まれる。好ましい配位子はイソプロピルアルコール、グライム、ジグライムおよびｔ−ブチルアルコール（特に後者）ならびにオリゴマーポリオキシアルキレンポリオール（これはｔ−ブチルアルコールと共に使用するときにも好適である）である。一般に、触媒を除去する前の完成ポリオール生成物の重量に基づいて１０〜３００ｐｐｍの触媒レベルとすることが好適である。


【手続補正１１】
【補正対象書類名】明細書
【補正対象項目名】００１３
【補正方法】変更
【補正の内容】
【００１３】
このように製造されたポリオキシアルキレンポリオールは、二重金属シアン化物錯体触媒または二重金属シアン化物錯体触媒残渣を最高１０００ｐｐｍ、好ましくは５００ｐｐｍ以下、より好ましくは５０〜２５０ｐｐｍの範囲の量で含みうる。安定化有効量の通常の酸化防止剤と共に用いるときは、二重金属シアン化物錯体触媒またはその残渣が、有利には１０〜２５０ｐｐｍ、より好ましくは２５〜２５０ｐｐｍの範囲でありうる。


【手続補正１２】
【補正対象書類名】明細書
【補正対象項目名】００１４
【補正方法】変更
【補正の内容】
【００１４】
触媒または触媒残渣の量を求めるには、ポリオール中の遷移金属の量を分析的に測定して、用いた特定の触媒の化学量論に基づいて二重金属シアン化物錯体触媒の量を逆算する。例えば、実施例３の亜鉛ヘキサシアノコバルテート錯体触媒は６．９重量％のコバルトを含有する。このような触媒から製造される１５ｐｐｍのコバルトを含むポリオールでは、亜鉛ヘキサシアノコバルテート錯体の含量は逆算して２１７ｐｐｍ（１５／０．０６９）となるだろう。


【手続補正１３】
【補正対象書類名】明細書
【補正対象項目名】００１５
【補正方法】変更
【補正の内容】
【００１５】
二重金属シアン化物錯体触媒および／またはその残渣は、不均一な状態あるいは溶解状態で存在しうる。例えば、錯生成配位子としてグライムを用いて製造される従来技術の触媒にあっては、初期には反応混合物中に固体（不均一）として存在するが、オキシアルキル化の進行中に、この固体触媒は可溶化されるようになり、それゆえ濾過によって簡単に取り除くことができない。従来技術の生成物においては、このような可溶性の触媒残渣（触媒活性が低減されたとはいえ、まだ若干の活性を示す）は変性させることにより、例えば濾過可能な沈殿物を形成するように化学反応させることにより、取り除かれてきた。驚くべきことに、今回明らかになったことであるが、こうした可溶化された触媒または触媒残渣は、変性したり触媒除去を行ったりすることなく、ポリオール生成物中に保持させることが可能である。


【手続補正１４】
【補正対象書類名】明細書
【補正対象項目名】００１６
【補正方法】変更
【補正の内容】
【００１６】
好適な、実質的に無定形の二重金属シアン化物錯体触媒、例えば本明細書中の実施例１および３に記載の触媒、をオキシアルキル化のために用いる場合、触媒の大半は実質的に不均一（固体）な状態で残存する。かかる触媒は濾過によって取り除くことができ、このように分離された固体触媒は実質的な触媒活性を保持している。しかし、触媒を相対的に完全に除去するには、比較的微孔質のフィルターを通す必要があり、ポリオールの粘度を考慮すると、こうした濾過には時間がかかる。本発明によれば、このような残留触媒はポリオール生成物中に残しておくことができ、あるいは、粗孔フィルターを用いて触媒の実質的部分を除去することにより、ポリオール中に５０ｐｐｍから１０００ｐｐｍまで、またはポリオールが酸化防止安定剤により安定化されるのであれば１０ｐｐｍから好ましくは２５０ｐｐｍまで、の触媒または触媒残渣を残すようにすることができる。粗孔フィルターの使用は濾過の速度を増し、その結果、ポリオール生成物の安定性を損なうことなく、むしろポリオールの貯蔵安定性を高めつつ、全処理時間の短縮、ひいてはコストの削減をもたらす。


【手続補正１５】
【補正対象書類名】明細書
【補正対象項目名】００１７
【補正方法】変更
【補正の内容】
【００１７】
ポリオールの貯蔵安定性を評価するには、後述するような標準的方法、好ましくは分析が簡単かつ迅速に行えることからヘッドスペースガスクロマトグラフィー、を用いることができる。貯蔵安定性は、総揮発分および／または酸価またはカルボニル含量で示した場合、二重金属シアン化物錯体触媒を用いるオキシアルキル化により製造されるが０〜５ｐｐｍの残留触媒または触媒残渣を含むように上記処理の１以上により触媒および触媒残渣が除去された同様のポリオールよりも優れているべきである。


【手続補正１６】
【補正対象書類名】明細書
【補正対象項目名】００１８
【補正方法】変更
【補正の内容】
【００１８】
二重金属シアン化物錯体含有ポリオキシアルキレンポリエーテルポリオールはさらに安定化有効量の１種以上の酸化防止剤を含むことが特に有利である。このような酸化防止剤としては、ヒンダードフェノール系酸化防止剤、例えばブチル化ヒドロキシトルエン（ＢＨＴ）および米国特許第４，１５６，７５９号（参考としてここに組み入れる）に記載されるヒンダードフェノール類；２，６−ジアルキル−６−ｓｅｃ−アルキルフェノール類、例えば米国特許第５，３５６，９７６号（参考としてここに組み入れる）に記載されるもの；第２級アミン系酸化防止剤、例えばオクチルジフェニルアミンおよび上記の米国特許第４，１５６，７５９号に記載されるもの；有機亜燐酸エステル類、例えば亜燐酸トリス−（ノニルフェニル）、ヒンダードフェノール亜燐酸エステル類、チオプロピオン酸のエステル類、例えばジラウリルチオジプロピオネート、チオカーボネート類、フェノチアジンなどがある。さらに各種のケイ皮酸エステル類も有用である。その他の酸化防止剤には米国特許第５，１３２，３８７号に記載されるものが含まれる。酸化防止剤の量は各酸化防止剤ごとに変化し、ポリオールの重量に対して約１０〜１０，０００ｐｐｍ、好ましくは５０〜８００ｐｐｍ、特に約５００ｐｐｍとする。非アミノ基含有酸化防止剤が好ましいものである。


【手続補正１７】
【補正対象書類名】明細書
【補正対象項目名】００１９
【補正方法】変更
【補正の内容】
【００１９】
本発明の粘度安定性イソシアネート末端プレポリマーは、化学量論的過剰量のジ−またはポリイソシアネートを、１０〜１０００ｐｐｍまたはそれ以上、好ましくは２５〜２５０ｐｐｍ、より好ましくは２５ｐｐｍ、有利には５０〜１００ｐｐｍの二重金属シアン化物錯体安定剤を含むポリオキシアルキレンポリオールと反応させることにより製造される。プレポリマーは諸成分を溶媒なしでまたは非反応性溶媒中でウレタン化促進触媒（例えば、ジブチルスズジアセテート、ジブチルスズジラウレートなどの各種スズ塩を含むが、これらに限らない）の存在下または不在下に反応させることにより常法により製造しうる。イソシアネート末端プレポリマーは、有利には１〜約２５重量％のＮＣＯ基を含み、好ましくは４〜２２重量％、より好ましくは約５〜１５重量％のＮＣＯ基を含む。プレポリマーの製造法は、Polyurethane Handbook，Gunter Oertel編，Hanser Publishers，Munich，１９８５、およびPolyurethanes：Chemistry And Technology，J．H．Saunders and K．C．Frisch，Interscience Publishers，New York，１９６３に記載されている。とりわけ驚くべきことは、従来技術の知見にもかかわらず、二重金属シアン化物錯体を含むイソシアネート末端プレポリマーは、二重金属シアン化物錯体触媒残渣を除去したポリオールを用いて製造したものよりも高い粘度増加を示さないことである。その上、プレポリマーを製造するために用いたポリエーテルポリオール中の二重金属シアン化物錯体の濃度が２５０ｐｐｍまたはそれ以上に増加するときは、粘度の変化によって示される貯蔵安定性も増加するのである。「粘度安定性」という用語は、５０℃で１ヵ月間貯蔵した後にプレポリマーの粘度が高々１５％程度しか増加しないこと、好ましくは１０％またはそれ以下の増加を示すことを意味する。


【手続補正１８】
【補正対象書類名】明細書
【補正対象項目名】００２０
【補正方法】変更
【補正の内容】
【００２０】
二重金属シアン化物錯体触媒は一般に、初期には開始剤分子および反応開始直後のオリゴマー生成物に不溶性である。しかし、オキシアルキル化が進行するにつれて、殆どでないにしても多くの場合に、触媒は可溶化されるようになり、おそらくそれは開始剤および／または低分子量オリゴマーと比べたときの高分子量ポリエーテルポリオールの溶解パラメーターが異なるためであり、あるいは触媒の化学的組成および／または形態が変化したためであろう。実施例１に記載したような触媒の場合は、触媒残渣を回収することができ、しかもそれはまだ触媒活性を示す。ところが、他の触媒はそれらが生成物中で可溶化されるために回収が困難になる。「二重金属シアン化物錯体触媒残渣」という用語および類似の用語は、粗製の、濾過した、または化学的処理を行った生成物中に存在しうる触媒それ自体、またはその分解および／または反応生成物を指す。残渣の存在は残留金属の濃度を測定することによって確かめることができる。本明細書中で１００万部あたりの部（ｐｐｍ）として表される触媒または触媒残渣の濃度はポリオールの総重量に対するもので、上記のようにｐｐｍで表される。


【手続補正１９】
【補正対象書類名】明細書
【補正対象項目名】００２１
【補正方法】変更
【補正の内容】
【００２１】
以下、本発明およびその好ましい態様を記載する。
１．過剰の有機ジ−またはポリイソシアネートを、２以上の呼称官能価を有するポリオキシアルキレンポリエーテルポリオールを１種以上含むポリオール成分と反応させることにより製造された、粘度安定性のイソシアネート末端プレポリマーであって、上記の１種以上のポリオキシアルキレンポリエーテルポリオールの少なくとも１種が二重金属シアン化物錯体触媒の存在下で適当な官能価の開始剤分子をオキシアルキル化することにより製造されたもので、二重金属シアン化物錯体触媒または二重金属シアン化物錯体触媒残渣を含むものであり、
該プレポリマーが１０〜１０００ｐｐｍの二重金属シアン化物錯体触媒または二重金属シアン化物錯体触媒残渣を含有することを特徴とする、上記のプレポリマー。
２．二重金属シアン化物錯体触媒残渣を含むポリオキシアルキレンポリオールが２５〜２５０ｐｐｍの二重金属シアン化物錯体残渣を含む、上記１項に記載のプレポリマー。
３．二重金属シアン化物錯体触媒残渣を含むポリオキシアルキレンポリオールが５０〜１５０ｐｐｍの二重金属シアン化物錯体残渣を含む、上記２項に記載のプレポリマー。
４．プレポリマーの重量に基づき１〜２５重量％のイソシアネート基含量を有する、上記１項に記載のプレポリマー。
５．ポリオール成分がさらに該ポリオール成分の重量に基づき１０〜３０００ｐｐｍの酸化防止剤を１種以上含む、上記１項に記載のプレポリマー。
６．１種以上の酸化防止剤の少なくとも１種がヒンダードフェノール酸化防止剤からなる、上記５項に記載のプレポリマー。
７．ヒンダードフェノール酸化防止剤がブチル化ヒドロキシトルエンからなる、上記６項に記載のプレポリマー。
８．二重金属シアン化物錯体触媒が実質的に無定形の亜鉛ヘキサシアノコバルテート錯体触媒からなる、上記１項に記載のプレポリマー。
９．亜鉛ヘキサシアノコバルテート錯体触媒中の錯化剤としてｔ−ブチルアルコールを用いる、上記８に記載のプレポリマー。
１０．亜鉛ヘキサシアノコバルテート錯体触媒中の錯化剤としてｔ−ブチルアルコールとポリオキシプロピレンポリオールを用いる、上記８項に記載のプレポリマー。
１１．亜鉛ヘキサシアノコバルテート錯体触媒中の錯化剤としてグライムを用いる、上記８項に記載のプレポリマー。
１２．１種以上の二重金属シアン化物錯体触媒の存在下で１種以上の多価開始剤を１種以上のアルキレンオキシドでオキシアルキル化することにより製造された、１．５〜８の呼称計算官能価を有する貯蔵安定性のポリオキシアルキレンポリオール成分であって、上記のポリオキシアルキレンポリオール成分が１０〜１０００ｐｐｍの二重金属シアン化物錯体触媒および／または二重金属シアン化物錯体触媒残渣、ならびに安定化有効量の１種以上の酸化防止剤を含有し、
該ポリオール成分が二重金属シアン化物錯体触媒および／または二重金属シアン化物錯体触媒残渣を実質的に含まないがその他の点では同様のポリオール成分と比べて向上した貯蔵安定性を示すことを特徴とする、上記のポリオキシアルキレンポリオール成分。
１３．二重金属シアン化物錯体触媒および／または二重金属シアン化物錯体触媒残渣がポリオール成分の重量に基づき２５〜５００ｐｐｍの量で存在する、上記１２項に記載のポリオキシアルキレンポリオール成分。
１４．二重金属シアン化物錯体触媒および／または二重金属シアン化物錯体触媒残渣がポリオール成分の重量に基づき４０〜１５０ｐｐｍの量で存在する、上記１２項に記載のポリオキシアルキレンポリオール成分。
１５．上記の酸化防止剤が非アミノ基含有酸化防止剤である、上記１２項に記載のポリオキシアルキレンポリオール成分。
１６．上記の酸化防止剤がヒンダードフェノール酸化防止剤を含む、上記１２項に記載のポリオキシアルキレンポリオール成分。
１７．上記の酸化防止剤がヒンダードフェノール酸化防止剤を含む、上記１３項に記載のポリオキシアルキレンポリオール成分。
１８．上記の酸化防止剤がブチル化ヒドロキシトルエンからなる、上記１２項に記載のポリオキシアルキレンポリオール成分。
１９．二重金属シアン化物錯体触媒を用いて製造されたポリオキシアルキレンポリオールの貯蔵安定性を向上させる方法であって、
ａ）二重金属シアン化物錯体触媒および／または二重金属シアン化物錯体触媒残渣の量を、該ポリオールの重量に基づき１０〜２５０ｐｐｍに調節し、
ｂ）該ポリオールに安定化有効量の酸化防止剤を１種以上添加する、
ことを含んでなり、二重金属シアン化物錯体触媒および／または二重金属シアン化物錯体触媒残渣と酸化防止剤の両方を含む該ポリオールの貯蔵安定性が、二重金属シアン化物錯体触媒および／または二重金属シアン化物錯体触媒残渣を含まないがその他の点では同様のポリオールよりも優れていることを特徴とする上記の方法。
２０．二重金属シアン化物錯体触媒またはその残渣が実質的に無定形の亜鉛ヘキサシアノコバルテート錯体触媒またはその残渣である、上記１９項に記載の方法。
２１．イソプロパノール、ｔ−ブチルアルコール、グライム、およびイソプロパノールとｔ−ブチルアルコールおよび／またはグライムとポリオキシプロピレンポリオールとの混合物より成る群から選ばれる有機錯化剤が二重金属シアン化物錯体触媒および／または二重金属シアン化物錯体触媒残渣の錯体部分を構成する、上記２０項に記載の方法。
２２．上記の酸化防止剤がヒンダードフェノール酸化防止剤を含む、上記１９項に記載の方法。
２３．ヒンダードフェノール酸化防止剤がブチル化ヒドロキシトルエンからなる、上記２２項に記載の方法。
２４．ポリオキシアルキレンポリオールの重量に基づき１０〜１０００ｐｐｍの１種以上の二重金属シアン化物錯体またはその残渣を含み、該二重金属シアン化物錯体またはその残渣を実質的に含まないがその他の点では同様のポリオールよりも優れた貯蔵安定性を示すことを特徴とする、貯蔵安定性ポリオキシアルキレンポリオール。
２５．上記のポリオール中に含まれる二重金属シアン化物錯体またはその残渣の量が５０〜２５０ｐｐｍである、上記２４項に記載のポリオール。
２６．イソシアネート指数７０〜１３０のジ−またはポリイソシアネートを上記１２項のポリオール成分と反応させることにより製造されるポリウレタンポリマー。
２７．イソシアネート反応性成分を指数９０〜１１０の上記１項のイソシアネート末端プレポリマーと反応させることにより製造されるポリウレタンポリマー。
２８．１〜３重量％の遊離ＮＣＯ基を含む上記１項のイソシアネート末端プレポリマーを大気湿分の存在下で硬化させることにより製造される湿分硬化一成分ポリウレタンエラストマー。
２９．指数７０〜１３０のジ−またはポリイソシアネートと上記２４項のポリオールとの反応生成物からなるポリウレタンポリマー。


【手続補正２０】
【補正対象書類名】明細書
【補正対象項目名】００２２
【補正方法】変更
【補正の内容】
【００２２】
【実施例】
本発明について一般的に説明してきたが、特定の実施例を参考とすることにより一層理解が深まるであろう。このような実施例は例示のためにここに提示されるのであって、特にことわらないかぎり本発明を制限するものではない。実施例１〜４は、好ましい二重金属シアン化物錯体触媒の製造を示すものである。
実施例１
ビーカー中の脱イオン水（１５０ｍＬ）にカリウムヘキサシアノコバルテート（８．０ｇ）を加え、この混合物を固体が溶解するまでホモジナイザーを使ってブレンドした。第２のビーカー中で、脱イオン水（３０ｍＬ）に塩化亜鉛（２０ｇ）を溶解させた。塩化亜鉛の水溶液をコバルト塩の溶液と一緒に合わせ、ホモジナイザーを使ってこれら２溶液を均質に混合した。２溶液の混合直後に、ｔ−ブチルアルコール（１００ｍＬ）と脱イオン水（１００ｍＬ）の混合物を亜鉛ヘキサシアノコバルテートの懸濁液に徐々に添加し、この混合物を１０分間ホモジナイズした。固体を遠心により分離し、続いてｔ−ブチルアルコールと脱イオン水の７０：３０（ｖ／ｖ）混合物２５０ｍＬと共に１０分間ホモジナイズした。固体を再度遠心分離し、最後にｔ−ブチルアルコール２５０ｍＬと共に１０分間ホモジナイズした。触媒を遠心分離し、一定の重量となるまで５０℃、３０インチ（Ｈｇ）で真空オーブン内で乾燥した。


【手続補正２１】
【補正対象書類名】明細書
【補正対象項目名】００３２
【補正方法】変更
【補正の内容】
【００３２】
ポリオキシアルキレンポリエーテルポリオールは、酸素が吸収されかつ反応してヒドロペルオキシドを形成する遊離基作用機構により自動酸化されると考えられる。高温では、ヒドロペルオキシドが容易に分解されて種々のカルボニル化学種と水を生成する。同定しうるカルボニル化学種の中にはアルデヒド、ケトン、有機酸、およびエステルがある。例えば、“The Autoxidation of Poly(propylene oxide)s（ポリプロピレンオキシドの自動酸化）”，P．J．F．Griffithsら，Eur．Polym．J．，Vol．２９，No．２１３，pp．４３７−４４２（１９９３）を参照されたい。


【手続補正２２】
【補正対象書類名】明細書
【補正対象項目名】００３４
【補正方法】変更
【補正の内容】
【００３４】
図１は、ヘッドスペースガスクロマトグラフィーで測定した総揮発分により示されるような、約１０ｐｐｍから２５０ｐｐｍ以上にわたる二重金属シアン化物錯体濃度において生じるポリオール安定性の向上を示す。触媒残渣は実施例１の触媒を用いて実施された約４０００Ｄａの分子量へのオキシアルキル化反応に由来するものであった。データ点は精製ポリオール（０ｐｐｍに等しいか０ｐｐｍに近似）；濾過ポリオール（２５ｐｐｍ）；粗製ポリオール（２５０ｐｐｍ）；および粗製ポリオールと濾過ポリオールの５０：５０（ｗ／ｗ）ブレンド（１３７．５ｐｐｍ）を表す。ポリオールは５００ｐｐｍのＢＨＴ安定剤を含有する。１００℃で７日間貯蔵した後に採取したサンプルを、DB−waxカラム（Hewlett-Packard Innowax）とＤＢ−１カラム（Restek RTX−１）の両方を用いるPerkin-Elmer Sigma２０００ガスクロマトグラフィー装置で分析した。ヘッドスペースのサンプリング前にサンプルを１００℃に２０分間保った。注入器および検出器の温度はどちらも２５０℃とし、初期オーブン温度は１０分の保持時間で５０℃とし、続いて１０℃／分で１５分の保持時間でもって２２０℃とした。図から明らかなように、両方のカラムともほぼ同様の結果を与えた。ポリオールの安定性の向上はめざましく、従来技術から予測される方向とは明らかに反対である。


【手続補正２３】
【補正対象書類名】明細書
【補正対象項目名】００３６
【補正方法】変更
【補正の内容】
【００３６】
図４は、さまざまな濃度の残留二重金属シアン化物・グライム触媒がＢＨＴ安定化ポリオールに及ぼす影響を示す。図４のポリオールは、二重金属シアン化物・グライム錯体触媒を用いて製造された、精製４０００Ｄａポリオール（０ｐｐｍに等しいか０ｐｐｍに近似）；濾過ポリオール（２５ｐｐｍ）；精製ポリオールと濾過ポリオールの５０：５０ブレンド（１２．５ｐｐｍ）；粗製の未精製ポリオール（２５０ｐｐｍ）；濾過ポリオールと粗製ポリオールの７５：２５（ｗ／ｗ）ブレンド（８１．２５ｐｐｍ）；および粗製ポリオールと濾過ポリオールの５０：５０（ｗ／ｗ）ブレンド（１３７．５ｐｐｍ）であった。対照は従来の触媒（ＫＯＨ）を用いて製造された、分子量が約４０００Ｄａのポリオキシプロピレングリコールである。ポリオール安定性の著しい向上は１２．５ｐｐｍの残留触媒でさえも起こり、約５０ｐｐｍの残留触媒ではカルボニル含量により測定される安定性の約１００％向上が得られた。